СПОСОБ ИЗГОТОВЛЕНИЯ СВЕРХТОНКОЙ ГОРЯЧЕКАТАНОЙ СТАЛЬНОЙ ПОЛОСЫ

1. Способ изготовления сверхтонкой горячекатаной стальной полосы, включающий следующие этапы:
выплавка: подача стального лома в индукционную электрическую печь для превращения стального лома в расплавленную сталь;
рафинирование: использование для рафинирования расплавленной стали ковшовой печи рафинирования и ковшовой печи вакуумной дегазации;
непрерывное литье: из рафинированной расплавленной стали с помощью двухвалковой системы непрерывного литья тонкой стальной полосы отливают заготовки литой стальной полосы толщиной 1,6-2,5 мм;
горячая прокатка: заготовку литой стальной полосы толщиной 1,6-2,5 мм подают на одноклетьевой стан горячей прокатки для изготовления горячекатаной стальной полосы толщиной 0,8-1,5 мм;
охлаждение и сматывание: горячекатаную стальную полосу охлаждают методом распыления, при этом регулируют температуру стальной полосы в диапазоне 400-750°C, после чего стальную полосу сматывают.
2. Способ по п.1, отличающийся тем, что на этапе выплавки стальной лом подают в индукционную электрическую печь с помощью загрузочного устройства, имеющего функцию предварительного нагрева, при этом температура предварительного нагрева составляет 200-500 °C.
3. Способ по п.1, отличающийся тем, что двухвалковая система непрерывного литья тонкой стальной полосы имеет скорость разливки 60-150 м/мин.
4. Способ по п.1, отличающийся тем, что на этапе горячей прокатки одноклетьевой стан горячей прокатки имеет общую степень обжатия при прокатке не менее 15%.
5. Способ по п.1, отличающийся тем, что на этапе горячей прокатки при подаче заготовки литой стальной полосы на одноклетьевой стан горячей прокатки заготовку помещают в защитную камеру, в которую подают инертный газ.
6. Способ по п.1, отличающийся тем, что на этапе охлаждения горячекатаную стальную полосу охлаждают со скоростью 10-80°C/с.
7. Способ по п.1, отличающийся тем, что горячекатаную стальную полосу охлаждают методом распыления в три ступени, при этом скорость охлаждения в процессе трехступенчатого охлаждения составляет последовательно 50-80°C/с, 20-50°C/с и 10-20°C/с.